(57)【特許請求の範囲】
【請求項１】
（Ａ）液状エポキシ樹脂と、（Ｂ）軟化点１２５℃以下の固形エポキシ樹脂と、（Ｃ）ベンゾアート基および主鎖にポリメチレン基を有する芳香族ジアミン化合物と、（Ｄ）Ｔｇが１３０℃以上のフェノキシ樹脂と、（Ｅ）Ｔｇが２００℃以上、質量平均分子量が５００００以下である溶剤可溶性ポリアミドイミド樹脂と、を含む熱硬化性樹脂組成物であって、
前記（Ｅ）溶剤可溶性ポリアミドイミド樹脂の質量：前記（Ｄ）成分のフェノキシ樹脂の質量が、１．０：３．０〜１．０：７．０であり、
前記（Ａ）液状エポキシ樹脂と前記（Ｂ）固形エポキシ樹脂と前記（Ｃ）芳香族ジアミン化合物との合計量１００質量部に対し、前記（Ｄ）フェノキシ樹脂と前記（Ｅ）溶剤可溶性ポリアミドイミド樹脂との合計量が、１０質量部以上４０質量部以下であり、
前記（Ｅ）溶剤可溶性ポリアミドイミド樹脂が、トリカルボン酸無水物とジイソシアネート化合物とをイミド化反応させた反応生成物及び／またはトリカルボン酸無水物のクロリドとジアミン化合物とをイミド化反応させた反応生成物を含むことを特徴とする熱硬化性樹脂組成物。
【請求項２】
酸化アルミニウム、窒化アルミニウム、窒化ホウ素、窒化ケイ素及び水酸化アルミニウムからなる群から選択された少なくとも１種の（Ｆ）フィラーを、さらに含むことを特徴とする請求項１に記載の熱硬化性樹脂組成物。
【請求項３】
さらに、（Ｇ）難燃剤を含むことを特徴とする請求項１または２に記載の熱硬化性樹脂組成物。
【請求項４】
放熱基板の接着剤用であることを特徴とする請求項１乃至３のいずれか１項に記載の熱硬化性樹脂組成物。
【請求項５】
前記放熱基板が、樹脂基板、銅製基板材料及び／またはアルミニウム製基板材料を備えることを特徴とする請求項４に記載の熱硬化性樹脂組成物。
【請求項６】
請求項１乃至５のいずれか１項に記載の熱硬化性樹脂組成物を含むことを特徴とする接着剤。
【請求項７】
放熱基板に用いることを特徴とする請求項６に記載の接着剤。
【請求項８】
請求項１乃至５のいずれか１項に記載の熱硬化性樹脂組成物を用いたことを特徴とするプリプレグ。
【請求項９】
請求項６または７に記載の接着剤を備えたことを特徴とする放熱基板。
【請求項１０】
請求項８に記載のプリプレグを用いて積層形成した積層板。
【発明の詳細な説明】
【技術分野】
【０００１】
本発明は、熱硬化性樹脂組成物、例えば、放熱基板等の接着剤やプリプレグに用いることができる、塗工性に優れた熱硬化性樹脂組成物に関するものである。
【背景技術】
【０００２】
近年、電子機器の薄型化と小型化に伴い、これらの機器に使用されるプリント配線板やモジュール基板に、樹脂製基板に回路パターンを形成したフレキシブルプリント配線板が使用されることがある。フレキシブルプリント配線板に、例えば、プリプレグを形成する熱硬化性樹脂組成物は、その硬化物が、耐折性（柔軟性）、耐熱性、接続信頼性、絶縁信頼性等に優れることが要求されている。また、プリント配線板やモジュール基板に搭載される電子部品は、近年、高機能化等により発熱量が増大しているので、プリント配線板やモジュール基板には、放熱特性が要求される場合がある。
【０００３】
さらに、フレキシブルプリント配線板上に、熱硬化性樹脂組成物を塗工し、塗工した熱硬化性樹脂組成物を半硬化状態（Ｂステージ）にすることで、フレキシブルプリント配線板上に接着剤を設け、該接着剤を用いて、銅、アルミニウム等の金属製材料（金属製の基板材料）をフレキシブルプリント配線板上に接着して、積層板を形成することがある。この場合、熱硬化性樹脂組成物の硬化物には、さらに、接着性や密着性も要求される。
【０００４】
そこで、耐折性、耐熱性、絶縁信頼性、接着性等に優れた樹脂組成物として、エポキシ樹脂（ａ）、硬化剤（ｂ）、フェノール性水酸基を有するポリアミド−ポリ（ブタジエン−アクリロニトリル）共重合体（ｃ）、イオン捕捉剤（ｄ）及び難燃性付与剤（ｅ）を含有するエポキシ樹脂組成物が提案されている（特許文献１）。
【０００５】
しかし、特許文献１のエポキシ樹脂組成物は、揮発性溶剤との相溶性が十分とはいえず、揮発性溶剤に溶解しているエポキシ樹脂組成物の固形分を増大させることができないので、塗工性（例えば、厚い硬化膜を形成する場合の塗工性）が十分ではないという問題があった。また、特許文献１のエポキシ樹脂組成物の硬化物は、積層板を形成するにあたり、レーザー加工性やデスミアエッチング性も十分ではないという問題があった。
【先行技術文献】
【特許文献】
【０００６】
【特許文献１】特開２００５−１２６５４３号公報
【発明の概要】
【発明が解決しようとする課題】
【０００７】
上記事情に鑑み、本発明の目的は、耐折性、耐熱性、接着性、接続信頼性、絶縁信頼性等の基本特性を有しつつ、レーザー加工性、デスミアエッチング性及び塗工性に優れた熱硬化性樹脂組成物を提供することにある。
【課題を解決するための手段】
【０００８】
本発明の態様は、（Ａ）液状エポキシ樹脂と、（Ｂ）軟化点１２５℃以下の固形エポキシ樹脂と、（Ｃ）ベンゾアート基および主鎖にポリメチレン基を有する芳香族ジアミン化合物と、（Ｄ）Ｔｇが１３０℃以上のフェノキシ樹脂と、（Ｅ）Ｔｇが２００℃以上、質量平均分子量が５００００以下である溶剤可溶性ポリアミドイミド樹脂と、を含むことを特徴とする熱硬化性樹脂組成物である。
【０００９】
本明細書中、液状エポキシ樹脂の「液状」、固形エポキシ樹脂の「固形」は、それぞれ、常温常圧（２５℃、１ａｔｍ）にて、液相、固相であることを意味する。また、「溶剤可溶性」とは、本発明の熱硬化性樹脂組成物の製造に使用する溶剤に可溶性であることを意味する。
【００１０】
本発明の態様は、前記（Ａ）液状エポキシ樹脂と前記（Ｂ）固形エポキシ樹脂と前記（Ｃ）芳香族ジアミン化合物との合計量１００質量部に対し、前記（Ｄ）フェノキシ樹脂と前記（Ｅ）溶剤可溶性ポリアミドイミド樹脂との合計量が、１０質量部以上５０質量部以下であることを特徴とする熱硬化性樹脂組成物である。
【００１１】
本発明の態様は、酸化アルミニウム、窒化アルミニウム、窒化ホウ素、窒化ケイ素及び水酸化アルミニウムからなる群から選択された少なくとも１種の（Ｆ）フィラーを、さらに含むことを特徴とする熱硬化性樹脂組成物である。
【００１２】
本発明の態様は、さらに、（Ｇ）難燃剤を含むことを特徴とする熱硬化性樹脂組成物である。
【００１３】
本発明の態様は、放熱基板の接着剤用であることを特徴とする熱硬化性樹脂組成物である。
【００１４】
本発明の態様は、前記放熱基板が、樹脂基板、銅製基板材料及び／またはアルミニウム製基板材料を備えることを特徴とする熱硬化性樹脂組成物である。
【００１５】
本発明の態様は、上記熱硬化性樹脂組成物を含むことを特徴とする接着剤である。
【００１６】
本発明の態様は、放熱基板に用いることを特徴とする接着剤である。
【００１７】
本発明の態様は、上記熱硬化性樹脂組成物を用いたことを特徴とするプリプレグである。
【００１８】
本発明の特徴は、上記接着剤を備えたことを特徴とする放熱基板である。
【００１９】
本発明の特徴は、上記プリプレグを用いて積層形成した積層板である。
【発明の効果】
【００２０】
本発明の態様によれば、（Ｃ）ベンゾアート基および主鎖にポリメチレン基を有する芳香族ジアミン化合物と（Ｅ）Ｔｇが２００℃以上、質量平均分子量が５００００以下である溶剤可溶性ポリアミドイミド樹脂とを含むことにより、接着性を向上させつつ、さらに、レーザー加工性、デスミアエッチング性及び塗工性に優れた熱硬化性樹脂組成物を得ることができる。
【００２１】
本発明の態様によれば、（Ａ）液状エポキシ樹脂と（Ｂ）固形エポキシ樹脂と（Ｃ）芳香族ジアミン化合物との合計量１００質量部に対し、（Ｄ）フェノキシ樹脂と（Ｅ）溶剤可溶性ポリアミドイミド樹脂との合計量が、１０質量部以上５０質量部以下であることにより、耐折性、耐熱性及び接着性と、接続信頼性、レーザー加工性、デスミアエッチング性及び塗工性とを、バランスよく向上させることができる
【００２２】
本発明の態様によれば、酸化アルミニウム、窒化アルミニウム、窒化ホウ素、シリカ及び水酸化アルミニウムからなる群から選択された（Ｆ）フィラーを含むことにより、例えば、放熱基板の接着剤として用いた場合に、熱伝導率が向上し、優れた放熱特性を得ることができる。
【発明を実施するための形態】
【００２３】
次に、本発明の熱硬化性樹脂組成物について、以下に説明する。本発明の熱硬化性樹脂組成物は、（Ａ）液状エポキシ樹脂と、（Ｂ）軟化点１２５℃以下の固形エポキシ樹脂と、（Ｃ）ベンゾアート基および主鎖にポリメチレン基を有する芳香族ジアミン化合物と、（Ｄ）Ｔｇが１３０℃以上のフェノキシ樹脂と、（Ｅ）Ｔｇが２００℃以上、質量平均分子量が５００００以下である溶剤可溶性ポリアミドイミド樹脂と、を含む。
【００２４】
（Ａ）液状エポキシ樹脂
熱硬化性樹脂組成物の硬化物の特性を、プリント配線板の材料として多用されるＦＲ−４基板に近づけるには、固形エポキシ樹脂を使用するのが好ましいところ、エポキシ樹脂として、固形のもののみを配合するのでは、硬化工程の際に熱硬化性樹脂組成物全体を均一な溶融状態とするのが難しい。そこで、液状エポキシ樹脂と固形エポキシ樹脂を併用する、すなわち、常温にて液状であるエポキシ樹脂も配合することにより、硬化工程の際の溶融を連続的に生じさせ、熱硬化性樹脂組成物全体を均一な溶融状態にする。
【００２５】
上記液状エポキシ樹脂は、常温常圧（２５℃、１ａｔｍ）にて液状であるエポキシ樹脂であれば、特に限定されず、例えば、ビフェニル型エポキシ樹脂、ナフタレン型エポキシ樹脂、ジシクロペンタジエン型エポキシ樹脂、ε−カプロラクトン変性エポキシ樹脂、ビスフェノールＡ型エポキシ樹脂、ビスフェノールＦ型エポキシ樹脂、ビスフェノールＡＤ型等のフェノールノボラック型エポキシ樹脂、о−クレゾールノボラック型等のクレゾールノボラック型エポキシ樹脂、ビスフェノールＡノボラック型エポキシ樹脂、環状脂肪族多官能エポキシ樹脂、グリシジルエステル型多官能エポキシ樹脂、グリシジルアミン型多官能エポキシ樹脂、複素環式多官能エポキシ樹脂、ビスフェノール変性ノボラック型エポキシ樹脂、多官能変性ノボラック型エポキシ樹脂、フェノール類とフェノール性水酸基を有する芳香族アルデヒドとの縮合物型エポキシ樹脂等を挙げることができる。
【００２６】
これらのうち、熱硬化性樹脂組成物の硬化物における耐折性の点から、ビスフェノールＡ型エポキシ樹脂、ビスフェノールＦ型エポキシ樹脂、フェノールノボラック型エポキシ樹脂が好ましく、また、耐熱性の点から、１分子中に２個以上のグリシジル基を持つエポキシ樹脂が好ましい。これらの液状エポキシ樹脂は、単独で使用してもよく、また２種以上を混合して使用してもよい。
【００２７】
液状エボキシ樹脂の粘度は、特に限定されないが、２５℃で、１．０〜１２０Ｐａ・ｓが好ましく、１．２〜１００Ｐａ・ｓが特に好ましい。なお、上記粘度は、Ｅ型粘度計を用いて測定した値である。
【００２８】
（Ｂ）軟化点１２５℃以下の固形エポキシ樹脂
軟化点が１２５℃以下であって、常温常圧（２５℃、１ａｔｍ）にて固形であるエポキシ樹脂であれば、特に限定されず、例えば、上記した各種エポキシ樹脂を挙げることができる。
【００２９】
これらのうち、ジシクロペンタジエン型エポキシ樹脂が好ましく、また、耐熱性の点から、１分子中に２個以上のグリシジル基を持つエポキシ樹脂が好ましい。これらの固形エポキシ樹脂は、単独で使用してもよく、また２種以上を混合して使用してもよい。
【００３０】
固形エポキシ樹脂の軟化点を１２５℃以下とするのは、変性材として用いる（Ｄ）成分であるフェノキシ樹脂のＴｇを１３０℃以上と限定していることによる。つまり、熱硬化性樹脂組成物が硬化する際に、（Ｂ）成分である固形エポキシ樹脂が（Ｄ）成分であるフェノキシ樹脂の溶融前に溶融していることにより、熱硬化性樹脂組成物の硬化物の均一化を図るためである。
【００３１】
固形エポキシ樹脂の軟化点は１２５℃以下であれば、特に限定されないが、例えば、その上限値は、（Ｄ）成分であるフェノキシ樹脂の溶融前に確実に溶融させる点から１００℃が好ましい。また、上記軟化点の下限値は、特に限定されないが、例えば、熱硬化性樹脂組成物全体を確実に均一な溶融状態とする点から、５０℃が好ましい。
【００３２】
液状エポキシ樹脂と軟化点１２５℃以下の固形エポキシ樹脂との配合割合は、特に限定されず、硬化物の特性と硬化工程時の溶融制御の点から、適宜選択可能である。例えば、液状エポキシ樹脂１００質量部に対して、耐熱性の点から軟化点１２５℃以下の固形エポキシ樹脂を１００〜４００質量部配合するのが好ましく、接続信頼性の点から軟化点１２５℃以下の固形エポキシ樹脂を１３０〜２００質量部配合するのが特に好ましい。
【００３３】
（Ｃ）ベンゾアート基および主鎖にポリメチレン基を有する芳香族ジアミン化合物
（Ｃ）成分である芳香族ジアミン化合物は、ポリイミドフィルム等の樹脂製基板やアルミニウム、酸化アルミニウム等の金属材料（例えば、基板に用いる材料）に対する接着性の向上と、耐熱性と耐折性の向上に寄与する。
【００３４】
上記ポリメチレン基が有するメチレン基の個数は、特に限定されないが、その下限値は、耐折性をより向上させる点から３個が好ましく、４個が特に好ましい。一方で、その上限値は、耐熱性の低下を防止する点から１６個が好ましく、１０個が特に好ましい。
【００３５】
（Ｃ）成分である芳香族ジアミン化合物としては、例えば、トリメチレン-ビス(４-アミノベンゾアート)（融点１２２℃）、ポリ(テトラ／３-メチルテトラメチレンエーテル)グリコールビス(４-アミノベンゾアート)（液状）、ポリテトラメチレンオキシド-ジ-p-アミノベンゾアート（融点１５〜６０℃）等が挙げられる。これらの芳香族ジアミン化合物は、単独で使用してもよく、また２種以上を混合して使用してもよい。
【００３６】
（Ｃ）成分である芳香族ジアミン化合物は、固形である場合、その融点は特に限定されないが、上記した固形エポキシ樹脂の軟化点と同じ理由から、上限値は、１２５℃が好ましく、１００℃が特に好ましい。一方で、融点の下限値は、５０℃が好ましい。
【００３７】
（Ｃ）成分である芳香族ジアミン化合物の配合量は、特に限定されないが、耐熱性の点から、（Ａ）液状エポキシ樹脂のエポキシ当量数と（Ｂ）軟化点１２５℃以下の固形エポキシ樹脂のエポキシ当量数との合計値１．０に対して、（Ｃ）成分である芳香族ジアミン化合物の活性水素当量数０．９５〜１．５となる配合量が好ましい。
【００３８】
なお、各エポキシ樹脂のエポキシ当量数は、以下のものである。各エポキシ樹脂の各エポキシ当量数＝（組成物中の各エポキシ樹脂の固形分質量）／（各エポキシ樹脂の各エポキシ当量）。また、（Ｃ）成分である芳香族ジアミン化合物の活性水素当量数は、以下のものである。芳香族ジアミン化合物の活性水素当量数＝（組成物中の芳香族ジアミン化合物の質量）／（芳香族ジアミン化合物の活性水素当量）。
【００３９】
（Ｄ）Ｔｇが１３０℃以上のフェノキシ樹脂
Ｔｇが１３０℃以上のフェノキシ樹脂は、特に、接続信頼性の向上に寄与し、例えば、ＦＲ−４基板と同等程度の接続信頼性を得ることができる。接続信頼性は、１２５℃と６５℃との間の冷熱サイクル試験により判断されることが多く、接続信頼性を左右する要素の一つである熱膨張率はＴｇの前後で大きく変化することから、フェノキシ樹脂のＴｇは１３０℃以上が必要となる。なお、本明細書において、Ｔｇ(ガラス転移温度)は、ＤＳＣ法で測定した値である。また、Ｔｇが１３０℃以上のフェノキシ樹脂は、さらに、レーザー加工性とデスミアエッチング性に寄与する。
【００４０】
Ｔｇが１３０℃以上のフェノキシ樹脂の種類は特に限定されず、例えば、ＢＰＡ/ＢＰＳ型、ＢＰ/ＢＰＳ型、ＢＰ型、ＢＰＳ型等を挙げることができ、このうち、耐熱骨格を有するものが好ましい。これらは、単独で使用してもよく、また２種以上を混合して使用してもよい。また、Ｔｇが１３０℃以上のフェノキシ樹脂の質量平均分子量は、特に限定されないが、上記硬化物の耐折性の点から１００００〜２０００００が好ましく、２００００〜１０００００が特に好ましい。
【００４１】
Ｔｇが１３０℃以上のフェノキシ樹脂のＴｇの上限値は、特に限定されないが、均一溶融の点から、本発明の熱硬化性樹脂組成物の熱硬化処理温度以下が好ましい。なお、本発明の熱硬化性樹脂組成物は、エポキシ樹脂を含有する組成物なので、通常、熱硬化処理温度は１８０℃以下である。従って、Ｔｇが１３０℃以上のフェノキシ樹脂のＴｇの上限値は、例えば、１８０℃以下である。
【００４２】
上市されている，Ｔｇが１３０℃以上のフェノキシ樹脂としては、例えば、ＹＬ６９５４ＢＨ３０(ＪＥＲ社製、Ｔｇ１３０℃)、ＥＲＦ−００１Ｍ３０(新日鐵化学社製、Ｔｇ１４６℃)、ＹＸ８１００ＢＨ３０(ＪＥＲ社製、Ｔｇ１５０℃)等が挙げられる。
【００４３】
（Ｅ）Ｔｇが２００℃以上、質量平均分子量が５００００以下である溶剤可溶性ポリアミドイミド樹脂
Ｔｇが２００℃以上、質量平均分子量が５００００以下である溶剤可溶性ポリアミドイミド樹脂（以下、「溶剤可溶性ポリアミドイミド樹脂」ということがある。）は、（Ｃ）成分である芳香族ジアミン化合物と相まって、接着性の向上に寄与しつつ、優れたレーザー加工性、デスミアエッチング性及び塗工性の付与に寄与する。上記の通り、通常の熱硬化処理温度は最大１８０℃程度なので、耐熱性の点から、溶剤可溶性ポリアミドイミド樹脂のＴｇは２００℃以上が必要である。また、樹脂ワニス相溶性（ひいては、例えば、厚い硬化膜を形成する場合等、における優れた塗工性）を得る点から、質量平均分子量が５００００以下であることが必要である。
【００４４】
溶剤可溶性ポリアミドイミド樹脂は、Ｔｇが２００℃以上なので、１８０℃程度の熱硬化処理工程において、溶剤可溶性ポリアミドイミド樹脂自体は軟化が起こらず他成分との相溶が不均一になる。しかし、（Ｃ）成分である芳香族ジアミン化合物が配合されていることにより、熱硬化性樹脂組成物は、全体としては概ね軟化し、溶剤可溶性ポリイミド樹脂を含む全ての構成成分が擬似相溶状態にて熱硬化できる。これにより、熱硬化後の硬化物性が均一化される。
【００４５】
また、均一化された硬化物性は、硬化物の加工特性の向上にも寄与する。すなわち、レーザー加工性やデスミアエッチング性が向上して、デスミアエッチング後におけるスミアの残渣を低減できる。
【００４６】
溶剤可溶性ポリアミドイミド樹脂の種類は特に限定されず、例えば、トリカルボン酸無水物とジイソシアネート化合物とをイミド化反応させた反応生成物、トリカルボン酸無水物のクロリドとジアミン化合物とをイミド化反応させた反応生成物を挙げることができる。
【００４７】
トリカルボン酸無水物としては、例えば、トリメリット酸無水物を挙げることができる。
【００４８】
ジイソシアネート化合物としては、例えば、芳香族ジイソシアネートを挙げることができ、例えば、ビフェニルジイソシアネート、ジメチルビフェニルジイソシアネート、ジエチルビフェニルジイソシアネート、ジメトキシビフェニルジイソシアネート等を挙げることができる。
【００４９】
ジアミン化合物としては、芳香族ジアミン化合物を挙げることができ、例えば、ジアミノベンゾフェノン、フェニレンジアミン、ジアミノジフェニル、ジアミノジフェニルエーテル、ジアミノジフェニルアミド、ジアミノジフェニルメタン、ビス（アミノフェノキシ）ビフェニル等を挙げることができる。
【００５０】
これらの溶剤可溶性ポリアミドイミド樹脂は、単独で使用してもよく、また２種以上を混合して使用してもよい。
【００５１】
溶剤可溶性ポリアミドイミド樹脂の質量平均分子量は、５００００以下であれば特に限定されないが、確実に樹脂ワニス相溶性を得る点から３５０００以下が好ましく、樹脂ワニス相溶性をより向上させる点から３００００以下が特に好ましい。一方で、溶剤可溶性ポリアミドイミド樹脂の質量平均分子量の下限値は、特に限定されないが、耐熱性の点から２００００が好ましく、上記硬化物の耐折性の点から２５０００が特に好ましい。
【００５２】
また、溶剤可溶性ポリアミドイミド樹脂のＴｇは、２００℃以上であれば、特に限定されないが、耐熱性をより向上させる点から２５０℃以上が好ましい。一方で、溶剤可溶性ポリアミドイミド樹脂のＴｇの上限値は、特に限定されないが、樹脂ワニス相溶性の低下を確実に防止する点から３５０℃が好ましい。
【００５３】
（Ａ）液状エポキシ樹脂と（Ｂ）成分の固形エポキシ樹脂と（Ｃ）成分の芳香族ジアミン化合物との合計量１００質量部に対する、（Ｄ）成分のフェノキシ樹脂と（Ｅ）溶剤可溶性ポリアミドイミド樹脂との合計の配合量は、特に限定されないが、その下限値は、接続信頼性と接着性をより向上させつつ、より優れたレーザー加工性、デスミアエッチング性及び塗工性を付与する点から１０質量部が好ましく、上記硬化物の耐折性の点から２０質量部が特に好ましい。一方で、上記配合量の上限値は、本発明の熱硬化性樹脂組成物の硬化物において、優れた機械的強度を得る点から５０質量部が好ましく、４０質量部が特に好ましい。
【００５４】
また、（Ｄ）成分のフェノキシ樹脂と（Ｅ）溶剤可溶性ポリアミドイミド樹脂との配合割合は、特に限定されないが、（Ｅ）溶剤可溶性ポリアミドイミド樹脂の質量：（Ｄ）成分のフェノキシ樹脂の質量は、上記擬似相溶状態での熱硬化による硬化物性の均一化と上記溶剤可溶性ポリアミドイミド樹脂の作用とのバランスの点から、１．０：１．５〜１．０：１９が好ましく、より優れた擬似相溶状態を得る点から、１．０：３．０〜１．０：７．０が特に好ましい。
【００５５】
本発明の熱硬化性樹脂組成物では、上記（Ａ）成分〜（Ｅ）成分に加えて、必要に応じて、さらに、（Ｆ）フィラーや（Ｇ）難燃剤を配合してもよい。
【００５６】
（Ｆ）フィラー
本発明の熱硬化性樹脂組成物では、フィラーを配合することで、例えば、本発明の熱硬化性樹脂組成物を、放熱基板の接着剤として用いる際に、該接着剤の熱伝導率を向上させることができ、また、熱硬化性樹脂組成物の硬化物の機械的強度を向上させることができる。優れた熱伝導率を付与しつつ、機械的強度を向上させるフィラーとしては、例えば、酸化アルミニウム（熱伝導率３２Ｗ／ｍＫ）、窒化アルミニウム（熱伝導率１５０Ｗ／ｍＫ）、窒化ホウ素（熱伝導率３３〜５５Ｗ／ｍＫ）、窒化ケイ素（熱伝導率２０Ｗ／ｍＫ）、水酸化アルミニウム（熱伝導率７．０Ｗ／ｍＫ）等を挙げることができる。これらは、単独で使用してもよく、また２種以上を混合して使用してもよい。
【００５７】
フィラーの配合量は、特に限定されないが、例えば、その下限値は、上記（Ａ）成分〜（Ｅ）成分の合計量１００質量部に対し、熱伝導率と機械的強度とを確実に向上させる点から３０質量部が好ましく、４０質量部がより好ましく、より優れた放熱特性を得る点から５０質量部が特に好ましい。一方で、その上限値は、上記（Ａ）成分〜（Ｅ）成分の合計量１００質量部に対し、優れたレーザー加工性、デスミアエッチング性及び塗工性を維持する点から３００質量部が好ましく、２５０質量部がより好ましく、２００質量部が特に好ましい。
【００５８】
（Ｇ）難燃剤
難燃剤を配合することで、本発明の熱硬化性樹脂組成物に難燃性を付与することができる。難燃剤は特に限定されず、公知のものを使用できる。難燃剤としては、例えば、有機リン酸塩等のリン元素含有化合物等を挙げることができる。リン元素含有化合物の具体例としては、トリス（クロロエチル）ホスフェート、トリス（２，３−ジクロロプロピル）ホスフェート、トリス（２−クロロプロピル）ホスフェート、トリス（２，３−ブロモプロピル）ホスフェート、トリス（ブロモクロロプロピル）ホスフェート、２，３−ジブロモプロピル−２，３−クロロプロピルホスフェート、トリス（トリブロモフェニル）ホスフェート、トリス（ジブロモフェニル）ホスフェート、トリス（トリブロモネオペンチル）ホスフェートなどの含ハロゲン系リン酸エステル；トリメチルホスフェート、トリエチルホスフェート、トリブチルホスフェート、トリオクチルホスフェート、トリブトキシエチルホスフェート等のノンハロゲン系脂肪族リン酸エステル；トリフェニルホスフェート、クレジルジフェニルホスフェート、ジクレジルフェニルホスフェート、トリクレジルホスフェート、トリキシレニルホスフェート、キシレニルジフェニルホスフェート、トリス（イソプロピルフェニル）ホスフェート、イソプロピルフェニルジフェニルホスフェート、ジイソプロピルフェニルフェニルホスフェート、トリス（トリメチルフェニル）ホスフェート、トリス（ｔ−ブチルフェニル）ホスフェート、ヒドロキシフェニルジフェニルホスフェート、オクチルジフェニルホスフェート、３−グリシジルオキシプロピレンジフェニルホスフィンオキシド、３−グリシジルオキシジフェニルホスフィンオキシド、ジフェニルビニルホスフィンオキシド、１０−(２，５−ジヒドロキシフェニル）−１０H−９−オキサ−１０−ホスファフェナントレン−１０−オキシド、２−（９，１０−ジヒドロ−９−オキサ−１０−オキサイド−１０−ホスファフェナントレン−１０−イル）メチルコハク酸ビス−（２−ヒドロキシエチル）−エステル重合物などのノンハロゲン系芳香族リン酸エステル；トリスジエチルホスフィン酸アルミニウム、ジエチルホスフィン酸アルミニウム、トリスメチルエチルホスフィン酸アルミニウム、トリスジフェニルホスフィン酸アルミニウム、ビスジエチルホスフィン酸亜鉛、ビスメチルエチルホスフィン酸亜鉛、ビスジフェニルホスフィン酸亜鉛、ビスジエチルホスフィン酸チタニル、テトラキスジエチルホスフィン酸チタン、ビスメチルエチルホスフィン酸チタニル、テトラキスメチルエチルホスフィン酸チタン、ビスジフェニルホスフィン酸チタニル、テトラキスジフェニルホスフィン酸チタンなどのホスフィン酸の金属塩、環状フェノキシホスファゼン、環状シアノフェノキシホスファゼンなどの、置換若しくは非置換のフェノキシ基または置換若しくは非置換のナフトキシ基を有する環状若しくは鎖状のホスファゼン系化合物等のホスファゼン類、トリアリルホスフィン等が挙げられる。これらは、単独で使用してもよく、また２種以上を混合して使用してもよい。
【００５９】
難燃剤の配合量は、特に限定されず、例えば、上記（Ａ）成分〜（Ｅ）成分の合計量１００質量部に対し、１．０〜２０質量部が好ましく、２．０〜１０質量部が特に好ましい。
【００６０】
本発明の熱硬化性樹脂組成物では、上記（Ａ）成分〜（Ｅ）成分に加えて、必要に応じて、さらに、硬化促進剤をすることができる。硬化促進剤としては、例えば、イミダゾール類等を挙げることができ、主に、反応速度、ポットライフの観点から選択することができる。
【００６１】
イミダゾール類としては、例えば、２-メチルイミダゾール、２-ウンデシルイミダゾール、２-ヘプタデシルイミダゾール、２-エチル-４-メチルイミダゾール、２-フェニルイミダゾール、２-フェニル-４-メチルイミダゾール、１-ベンジル-２-メチルイミダゾール、１-ベンジル-２-フェニルイミダゾール、１,２-ジメチルイミダゾール、１-シアノエチル-２-エチル-４-メチルイミダゾール、１-シアノエチル-２-ウンデシルイミダゾリウムトリメリテイト、１-シアノエチル-２-フェニルイミダゾリウムトリメリテイト、２,４-ジアミノ-６-[２’-メチルイミダゾリル-(１’)]-エチル-ｓ-トリアジン、２,４-ジアミノ-６-[２’-ウンデシルイミダゾリル-(１’)]-エチル-s-トリアジン、２,４-ジアミノ-６-[２’-メチルイミダゾリル-(１’)]-エチル-s-トリアジンイソシアヌル酸付加物、２-フェニルイミダゾールイソシアヌル酸付加物、２-フェニル-４,５-ジヒドロキシメチルイミダゾール、２-フェニル-４-メチル-５-ヒドロキシメチルイミダゾール、２,３-ジヒドロ-１H-ピロロ[１,２-a]ベンズイミダゾール、４,４’-メチレンビス(２-エチル-５-メチルイミダゾール)やＴＰＰなどがある。
【００６２】
本発明の熱硬化性樹脂組成物に使用可能な溶剤は、特に限定されず、例えば、ＮＭＰ（Ｎ−メチルピロリドン）やγ-ブチロラクトン等の高沸点（沸点１８０〜２５０℃）有機溶剤とシクロヘキサノンやＭＥＫ（メチルエチルケトン）等の中、低沸点（沸点６０〜１５０℃）有機溶剤を組み合わせることが好ましい。また、他の溶剤としては、ＤＭＦ（ジメチルホルムアミド）、ＤＭＡＣ（ジメチルアセトアミド）等を挙げることができる。
【００６３】
本発明の熱硬化性樹脂組成物をＢステージ（半硬化の状態）化することにより、樹脂フィルムを得ることができる。すなわち、本発明の樹脂組成物を有機溶剤で希釈することでワニスとし、これを必要に応じて離型処理した樹脂フィルム（例えば、ポリエチレンテレフタレートフィルム（ＰＥＴフィルム））上にダイコーター等の公知の塗工方法で塗布し、乾燥することにより、半硬化状態の熱硬化性樹脂フィルムを得ることができる。
【００６４】
また、本発明の熱硬化性樹脂組成物を金属箔に塗工することにより、接着剤付き金属箔を得ることができる。この金属箔としては、例えば、表面粗化した銅箔、アルミニウム箔等を挙げることができ、熱伝導性と導電性の点から銅箔が特に好ましい。なお、上記金属箔は、例えば、放熱基板等の基板に用いる材料として使用することができる。
【００６５】
また、上記樹脂フィルム及び樹脂付き銅箔（ＲＣＣ）は、リジッドコア又はフレキシブル配線板（ＦＰＣ）コアを有するビルドアップ基板の高密度配線（ＨＤＩ）材料として、レーザービアなどの非貫通ビアホールを持つプリント配線板にも使用することができる。
【実施例】
【００６６】
次に、本発明の実施例を説明するが、本発明はその趣旨を超えない限り、これらの例に限定されるものではない。
【００６７】
実施例１〜５、比較例１〜７
下記表１に示す各成分を下記表１に示す配合割合にて配合し、３本ロールを用いて室温にて混合分散させて、実施例１〜５、比較例１〜７にて使用する熱硬化性樹脂組成物（樹脂ワニス）を調製した。そして、調製した上記樹脂ワニスを以下のように塗工して試験片を作製した。下記表１中の数字は質量部を示す。また、下記表１中の空欄は配合なしを意味する。
【００６８】
【表１】
0006377094.tif 000002
【００６９】
なお、表１中の各成分についての詳細は以下の通りである。
【００７０】
（Ａ）液状エポキシ樹脂
・エピクロン８５０−Ｓ：ＤＩＣ社製、エポキシ当量１８８
【００７１】
（Ｂ）軟化点１２５℃以下の固形エポキシ樹脂
・ＨＰ−７２００Ｈ：ＤＩＣ社製、エポキシ当量２８３、軟化点８３℃
・Ｎ−６９５：ＤＩＣ社製、エポキシ当量２０９〜２１９、軟化点９０〜１００℃
【００７２】
（Ｃ）ベンゾアート基および主鎖にポリメチレン基を有する芳香族ジアミン化合物
・エラストマー２５０Ｐ：イハラケミカル社製、融点６０℃
・ＣＵＡ−４：イハラケミカル社製、融点１２２℃
【００７３】
（Ｄ）Ｔｇが１３０℃以上のフェノキシ樹脂
・ＥＲＦ-００１Ｍ３０：新日鐵化学社製、Ｔｇ１４６℃、樹脂固形分３０質量％
・ＹＸ８１００ＢＨ３０：三菱化学社製、Ｔｇ１５０℃、樹脂固形分３０重量%
【００７４】
（Ｅ）Ｔｇが２００℃以上、質量平均分子量が５００００以下である溶剤可溶性ポリアミドイミド樹脂
・バイロマックスＨＲ−１２Ｎ２：東洋紡社製、Ｔｇ２５５℃、質量平均分子量１１０００、樹脂固形分３０質量％
・ＨＰＣ−５０２０−３０：日立化成社製、Ｔｇ２５６℃、質量平均分子量３００００、樹脂固形分３０質量％
【００７５】
（Ｆ）フィラー
・ハイジライトＨ−４２Ｍ：昭和電工社製
（Ｇ）難燃剤
・ラビトルＦＰ−１１０：伏見製薬所社製
【００７６】
その他の成分
・ＢＡＰＰ：セイカ社製、融点１２８℃
・ＬＡ−７０５４：ＤＩＣ社製、水酸基価１２５、樹脂固形分６０質量%
・ＹＰ−５５：新日鐵住金化学社製、Ｔｇ８４℃
・リカコートＳＮ−２０：新日本理化社製、Ｔｇ３００℃、質量平均分子量１３００００、樹脂固形分２０質量％
【００７７】
試験片作製工程
それぞれの樹脂ワニスについて、固形分４５質量％となるように溶剤（ＮＭＰ）で調整した。樹脂ワニスを３８μｍポリエチレンテレフタレートフィルム(ＰＥＴフィルム)上にダイコーターで塗布し１２０℃の温度で乾燥して厚さ５１μｍのＢ状態の熱硬化性樹脂組成物を有するフィルム(a)を製造した。また、揮発分は０．５質量％に調整した。保護フィルムとしてポリエチレンフィルム(ＰＥフィルム)をＢ状態の熱硬化性樹脂組成物上にラミネートした。その後、ポリエチレンフィルム（ラミネート）を剥離し、Ｂ状態の熱硬化性樹脂組成物上に１８μｍの表面処理なし銅箔を重ね合わせ、１７０℃×３分、１ＭＰａにてクイックプレスをした。その後、ポリエチレンテレフタレートフィルムを剥離してから、真空プレスに仕込み（真空度５torr）、１８０℃×１２０分、１ＭＰａにて、完全に硬化させて成形し、成形物（１）を得た。
【００７８】
表面処理なし銅箔に代えて、処理足付きの銅箔を用いた以外は、上記成形物（１）の製法と同様にして、成形物（２）を得た。
【００７９】
厚さ２５μｍのオールポリイミド銅張板（銅箔１８μｍ）に、回路及びスルーホールを形成し、回路を黒色酸化銅処理してから、保護フィルムの剥離された上記フィルム（a）のＢ状態の熱硬化性樹脂組成物が塗工された側を、銅張板と重ね合わせることで、銅張板の両面を上記フィルム（a）でラミネートした。次に、１７０℃×３分、１ＭＰａにてクイックプレスをし、上記フィルム（a）のポリエチレンテレフタレートフィルムを剥離した。次に、両面に銅箔を重ね合わせ、真空プレスに仕込み（真空度１torr）、１８０℃×９０分、１ＭＰａにて、完全に硬化させて成形した。冷却後に真空プレスから取り出し、コンフォーマルマスク法で、銅箔をエッチングし、該エッチング部位からＣＯ２レーザーを照射し、熱硬化した熱硬化性樹脂組成物に所定孔径のブラインドビアを形成した。その後、過マンガン酸デスミア溶液でブラインドビアの表面粗化を行い、ブラインドビア内底部の残存物も溶解除去した。これに無電解銅メッキ０．５μｍ、電解銅メッキ２０μｍを付け、１８０℃×３０分のアフターベーキングを行った。これに回路を形成し、ビルドアップ層が片側１層の４層ビルドアップ多層プリント配線板(ＰＷＢ（Ｉ））を作製した。
【００８０】
ＪＰＣＡ−ＨＤ０１のテストパターン基板を用いた以外は、上記ＰＷＢ（Ｉ）の作製方法に準拠して、多層プリント配線板(ＰＷＢ（ＩＩ））を作製した。
【００８１】
なお、表２中、＊１）は、上記成形物（２）の銅箔の代わりに、酸化アルミニウム箔（ＡＬ１０６０）を使用したものである。また、＊２）は、上記成形物（２）の銅箔の代わりに、ポリイミドフィルムを使用したものである。
【００８２】
評価方法を以下に示す。
（１）耐折性
ＭＩＴ試験：ＪＩＳ  Ｐ  ８１１５  折り曲げ角度１３５°
（２）Ｔｇ
ＴＭＡ法  ＩＰＣ  ＴＭ−６５０  ２．４．２４Ｃ
（３）ＣＴＥ（熱膨張率）
ＩＰＣ  ＴＭ−６５０  ２．４．２４Ｃ
【００８３】
（４）ピール強度
ＩＰＣ  ＴＭ−６５０  ２．４．８
（５）接続信頼性
ＪＰＣＡ−ＢＵ０１による（１２５℃×３０ｍｉｎ←→−６５℃×３０ｍｉｎ(１ｃｙｃｌｅ）
（６）絶縁信頼性
高温高湿バイアス試験  ８５℃×８５％ＲＨ、ＤＣ＝３０Ｖ (ただし槽内測定)
【００８４】
（７）レーザー加工性
ＣＯ２レーザー加工後のブラインドビア（トップ径１００μｍ）の樹脂ワニスの残渣を顕微鏡（×２００）にて観察した。
○：ブラインドビアの底部の１割以下の領域に樹脂ワニスの残渣あり
△：ブラインドビアの底部の１割超半分以下の領域に樹脂ワニスの残渣あり
×：ブラインドビアの底部の半分超の領域に樹脂ワニスの残渣あり
（８）デスミアエッチング性
過マンガン酸デスミア溶液処理後のブラインドビア（トップ径１００μｍ）について、樹脂ワニスの残渣を顕微鏡（×２００）にて観察した。
○：ブラインドビアの底部の１割以下の領域に樹脂ワニスの残渣あり
△：ブラインドビアの底部の１割超半分以下の領域に樹脂ワニスの残渣あり
×：ブラインドビアの底部の半分超の領域に樹脂ワニスの残渣あり
（９）樹脂ワニス相溶性
樹脂組成物の固形分を４５質量％に調整した樹脂ワニス（溶剤はＮＭＰ）を２５℃にて７日間放置して、ＮＭＰに対する樹脂ワニスの相溶性（樹脂ワニスの析出状態）を目視にて観察した。
○：析出なし
△：析出若干あり
×：析出あり
（１０）熱伝導率（Ｗ／ｍｋ）
レーザーフラッシュ法を用いて測定した。
【００８５】
評価結果を下記表２に示す。
【００８６】
【表２】
0006377094.tif 000003
【００８７】
表２に示すように、（Ａ）液状エポキシ樹脂と、（Ｂ）軟化点１２５℃以下の固形エポキシ樹脂と、（Ｃ）ベンゾアート基および主鎖にポリメチレン基を有する芳香族ジアミン化合物と、（Ｄ）Ｔｇが１３０℃以上のフェノキシ樹脂と、（Ｅ）Ｔｇが２００℃以上、質量平均分子量が５００００以下である溶剤可溶性ポリアミドイミド樹脂と、を含む実施例１〜５では、ピール強度、接続信頼性及び絶縁信頼性を向上させつつ、さらに、レーザー加工性、デスミアエッチング性及び樹脂ワニス相溶性に優れた熱硬化性樹脂組成物を得ることができた。実施例１〜５では、樹脂ワニス相溶性に優れるので、優れた塗工性（例えば、厚い硬化膜を形成する場合の塗工性）が得られることが判明した。また、実施例１〜５では、良好な熱伝導率を得ることができた。
【００８８】
さらにフィラーとして水酸化アルミニウムを配合した実施例５では、熱伝導率がさらに向上した。また、上記フィラーを配合しなかった実施例１〜４では、さらに、優れた耐折性が得られた。さらに、実施例では、Ｔｇが１２９℃以上と、良好な耐熱性が得られた。
【００８９】
一方で、（Ｃ）成分ではない芳香族ジアミン化合物を配合した比較例１、芳香族ジアミン化合物を配合しなかった比較例２では、酸化アルミニウム箔とポリイミドフィルムに対するピール強度が低下した。また、液状エポキシ樹脂を配合しなかった比較例３、軟化点１２５℃以下の固形エポキシ樹脂を配合しなかった比較例４では、レーザー加工性、デスミアエッチング性が得られなかった。Ｔｇが１３０℃以上のフェノキシ樹脂に代えて、Ｔｇが１３０℃未満のフェノキシ樹脂を配合した比較例５では、酸化アルミニウム箔に対するピール強度と接続信頼性が低下し、レーザー加工性、デスミアエッチング性も得られなかった。
【００９０】
Ｔｇが２００℃以上、質量平均分子量が５００００以下である溶剤可溶性ポリアミドイミド樹脂を配合しなかった比較例６では、銅箔、酸化アルミニウム箔、ポリイミドフィルムに対するピール強度、接続信頼性及び絶縁信頼性が、いずれも低下し、レーザー加工性、デスミアエッチング性も得られなかった。また、上記ポリアミドイミド樹脂に代えて、溶剤可溶性ポリイミド樹脂を配合した比較例７では、樹脂ワニス相溶性が得られなかったので、塗工性（例えば、厚い硬化膜を形成する場合の塗工性）が得られないことが判明した。
【産業上の利用可能性】
【００９１】
本発明は、接着性を向上させつつ、さらに、レーザー加工性、デスミアエッチング性及び塗工性に優れた熱硬化性樹脂組成物を得ることができ、また良好な熱伝導性を有するので、例えば、フレキシブルビルドアッププリント配線板用や放熱基板用として使用することができる。